(57)【要約】【課題】  表面摩擦係数を低減し、かつ電子写真特性が良好で、長期的に安定した画像形成、クリーニングを行うことができる安価で高耐久な電子写真感光体、それを用いた画像形成装置、画像形成方法および画像形成装置用プロセスカートリッジを提供する。【解決手段】  導電性支持体上に単層または積層の感光層を有する電子写真感光体において、該感光体の最表層に下記一般式（Ｉ）で表される構成単位を有する重合度２〜５００のポリ−α−オレフィンを含有することを特徴とする電子写真感光体。【化１】2005084263.tif 000008（式中、ｍは０〜１４の整数である。）【選択図】      なし 【特許請求の範囲】
【請求項１】
導電性支持体上に単層または積層の感光層を有する電子写真感光体において、該感光体の最表層に下記一般式（Ｉ）で表される構成単位を有する重合度２〜５００のポリ−α−オレフィンを含有することを特徴とする電子写真感光体。
【化１】
2005084263.tif 000007
（式中、ｍは０〜１４の整数である。）
【請求項２】
該ポリ−α−オレフィンの分子量が、６００〜４００００であることを特徴とする請求項１に記載の電子写真感光体。
【請求項３】
該ポリ−α−オレフィンが、該最表層に１〜４０重量％含有されていることを特徴とする請求項１または２に記載の電子写真感光体。
【請求項４】
該ポリ−α−オレフィンが、ポリデセンであることを特徴とする請求項１〜３のいずれかに記載の電子写真感光体。
【請求項５】
該ポリ−α−オレフィンが、水添ポリデセンであることを特徴とする請求項１〜３のいずれかに記載の電子写真感光体。
【請求項６】
該ポリ−α−オレフィンが、有機溶剤に可溶であることを特徴とする請求項１〜５のいずれかに記載の電子写真感光体。
【請求項７】
該感光層が、少なくとも電荷発生物質及び電荷輸送物質を含有する層からなり、該感光層上に保護層が積層され、該保護層は該ポリ−α−オレフィンを含有することを特徴とする請求項１〜６のいずれかに記載の電子写真感光体。
【請求項８】
該最表層が少なくとも電荷輸送物質を含有することを特徴とする請求項１〜７のいずれかに記載の電子写真感光体。
【請求項９】
該最表層が少なくとも結着樹脂と該ポリ−α−オレフィンとからなり、該結着樹脂がポリカーボネート樹脂であることを特徴とする請求項１〜８のいずれかに記載の電子写真感光体。
【請求項１０】
少なくとも電子写真感光体、帯電手段、露光手段及び転写手段を具備してなる画像形成装置において、該電子写真感光体が請求項１〜９のいずれかに記載の電子写真感光体であることを特徴とする画像形成装置。
【請求項１１】
該画像形成装置が、複数の該電子写真感光体、帯電手段、現像手段、転写手段を有するタンデム型であることを特徴とする請求項１０に記載の画像形成装置。
【請求項１２】
該画像形成装置が、該電子写真感光体上に現像されたトナー画像を中間転写体上に一次転写したのち、該中間転写体上のトナー画像を記録材上に二次転写する中間転写手段を具備してなる画像形成装置であって、複数色のトナー画像を中間転写体上に順次重ね合わせてカラー画像を形成し、該カラー画像を記録材上に一括で二次転写することを特徴とする請求項１０または１１に記載の画像形成装置。
【請求項１３】
電子写真感光体の表面に、帯電手段によって静電荷を帯電し、露光手段によって画像露光を行い電子写真感光体の表面に静電潜像を形成し、現像手段によって可視像を形成し、転写手段によって該可視像を転写材に転写する画像形成方法において、電子写真感光体が請求項１〜９のいずれかに記載の該電子写真感光体であることを特徴とする画像形成方法。
【請求項１４】
複数の該電子写真感光体、帯電手段、現像手段、転写手段を有するタンデム型画像形成装置を用いることを特徴とする請求項１３に記載の画像形成方法。
【請求項１５】
該電子写真感光体上に現像されたトナー画像を中間転写体上に一次転写したのち、該中間転写体上のトナー画像を記録材上に二次転写する中間転写手段を具備してなる画像形成装置を用い、複数色のトナー画像を中間転写体上に順次重ね合わせてカラー画像を形成し、該カラー画像を記録材上に一括で二次転写することを特徴とする請求項１３または１４に記載の画像形成方法。
【請求項１６】
帯電手段、露光手段、現像手段、転写手段の少なくとも一つと該電子写真感光体とを具備してなる請求項１０〜１２のいずれかに記載の画像形成装置用プロセスカートリッジ。
【発明の詳細な説明】
【技術分野】
【０００１】
本発明は、複写機、静電印刷、プリンタ、静電記録などに用いられる電子写真感光体、それを用いた画像形成装置、画像形成方法および画像形成装置用プロセスカートリッジに関する。
【背景技術】
【０００２】
電子写真方式を利用した複写機、プリンタ及びファクシミリ装置等の画像形成装置においては、一様に帯電された感光体上に、画像データにより変調された書込光を照射して、感光体上に静電潜像を形成し、この静電潜像が形成された感光体に現像部よりトナーを供給してトナー画像を感光体上に形成して現像する。画像形成装置は、この感光体上のトナー画像を転写部で転写紙（記録紙）に転写した後、定着部で転写紙上に転写したトナーを加熱・加圧して定着させ、感光体表面に残留したトナーをクリーニング部でクリーニングブレードにより掻き取る等の方法により回収する。
【０００３】
このような電子写真方式を利用した画像形成装置においては、従来から感光体表面の摩擦係数を低下させることで、不要なトナーの付着を防止し、地肌汚れのない画像が得られることなどが知られている。また、表面摩擦係数の小さい感光体は、表面の摩耗量が減少し感光体寿命を延ばすことができる。
【０００４】
すなわち、感光体の寿命を決定する原因としては、感光体の感光層の摩耗があり、感光層がある一定量削り取られると、感光体の電気特性が変化して、適正な作像プロセスを行えなくなる。この摩耗は、上記作像プロセスで、感光体と他の作像部である現像部や転写部等の接触する部位全てで発生するが、感光体表面の摩擦係数を低減させると、これらの接触部位で発生する摩耗を低減することができ、感光体の寿命を向上させることができる。
【０００５】
さらに、感光体表面の摩擦係数を低減させることで、感光体上に形成されているトナー像を被転写体に転写する時の転写率が向上することが知られている。すなわち、虫食い版画の抑制や、転写後の残トナーの量を低減することができるので、廃トナー量の低減などの効果もある。
【０００６】
このような感光体表面の低摩擦係数化の方法としては、感光体表面に潤滑剤を供給する機構が備わっている画像形成装置が従来提案され、実用化されている（例えば、特許文献１参照）。しかしながら、感光体周辺にこのような機構を備えるために、装置の大型化、複雑化が避けられず、コストアップ、メンテナンス性の悪化などの不具合が発生する。
【０００７】
また、感光体表面の低摩擦係数化の異なる方法として、感光体表面層に摩擦係数を低減するような潤滑剤を添加することが提案されている（例えば、特許文献２〜３５参照）。
潤滑剤としては、ポリテトラフルオロエチレンなどのフッ素原子含有樹脂、球状のアクリル樹脂、ポリエチレン樹脂などの粉末や、酸化ケイ素、酸化アルミニウムなどの金属酸化物の粉末、シリコーンオイルなどの潤滑性液体などが知られている。特にフッ素原子を多量に含むフッ素原子含有樹脂は、表面エネルギーが著しく小さいので潤滑剤としての効果が大きい。この様なフッ素原子含有樹脂は、通常結晶性の微粒子として用いられ、アクリル樹脂、ポリエステル樹脂、ポリウレタン樹脂、ポリカーボネート樹脂などの素材からなる結着材樹脂（バインダー樹脂）に分散させた後に、感光体の表面層や保護層として成膜される。
【０００８】
しかしながら、フッ素原子含有樹脂微粒子は、その分散性及び凝集性に問題があり、均一で平滑な膜を形成することが困難であり、得られた表面層は画像ムラやピンホール等の画像欠陥を有することが避けられなかった。また、分散性の良好なバインダ樹脂、分散助剤等はほとんどの場合、感光体の電気特性の劣化を生じており、効果的なものは見いだせなかった。分散助剤の例としてフッ素系クシ型グラフトポリマーを用いた場合はフッ素系樹脂粒子の分散性は良好となるが、高湿下における繰り返し使用による画質劣化が生じるという問題が生じた。すなわち、繰り返し使用により残留電位が上昇し、画像かぶりを生じた。
【０００９】
さらに、フッ素原子含有樹脂微粒子は、あくまでも結着樹脂に分散されている為、感光体の初期状態においては該微粒子は結着材にくるまれており、すなわち、該微粒子が直接感光体表面に出ている訳ではない。従って、感光体の初期状態における摩擦係数には該微粒子は全く寄与せず、結着材の摩擦係数がそのまま該感光体の摩擦係数となっており、これを改善するために、表面粗さを好適な範囲に収まるような設計を行ったり（例えば、特許文献３６参照）、表面を機械研磨したりする（例えば、特許文献３７参照）必要があり、感光体のコストアップを招くなどしていた。
【００１０】
このように種々の潤滑剤等を用い、感光体表面の摩擦係数低減、耐久性向上が図られているが、感光体の電気特性や潤滑剤の分散性、低コスト化などを満足するようなものは得られていなかった。
【００１１】
【特許文献１】特開昭５６−１４２５６７号公報
【特許文献２】特開昭５２−１１７１３４号公報
【特許文献３】特開昭５３−１０７８４１号公報
【特許文献４】特開昭５４−２６７４０号公報
【特許文献５】特開昭５４−２７４３４号公報
【特許文献６】特開昭５４−８６３４０号公報
【特許文献７】特開昭５４−１４３１４２号公報
【特許文献８】特開昭５４−１４３１４８号公報
【特許文献９】特開昭５６−９９３４５号公報
【特許文献１０】特開昭５６−１２６８３８号公報
【特許文献１１】特開昭５７−１４８４５号公報
【特許文献１２】特開昭５７−７４７４８号公報
【特許文献１３】特開昭５７−３５８６３号公報
【特許文献１４】特開昭５７−７６５５３号公報
【特許文献１５】特開昭５７−２０１２４０号公報
【特許文献１６】特開昭５８−４４４４４号公報
【特許文献１７】特開昭５８−７０２２９号公報
【特許文献１８】特開昭５８−１０２９４９号公報
【特許文献１９】特開昭５８−１６２９５８号公報
【特許文献２０】特開昭５９−１９７０４２号公報
【特許文献２１】特開昭６２−２７２２８１号公報
【特許文献２２】特開昭６２−２７２２８２号公報
【特許文献２３】特開昭６３−３０８５０号公報
【特許文献２４】特開昭６３−５６６５８号公報
【特許文献２５】特開昭６３−５８３５２号公報
【特許文献２６】特開昭同６３−５８４５０号公報
【特許文献２７】特開昭６３−６１２５５号公報
【特許文献２８】特開昭６３−６１２５６号公報
【特許文献２９】特開昭６３−６５４４９号公報
【特許文献３０】特開昭６３−６５４５０号公報
【特許文献３１】特開昭６３−６５４５１号公報
【特許文献３２】特開昭６３−７３２６７号公報
【特許文献３３】特開昭６３−２２１３５５号公報
【特許文献３４】特開昭６３−２４９１５２号公報
【特許文献３５】特開昭６３−３１１３５６号公報
【特許文献３６】特開平５−０４５９２０号公報
【特許文献３７】特開平５−２６５２４３号公報
【発明の開示】
【発明が解決しようとする課題】
【００１２】
本発明は、表面摩擦係数を低減し、かつ電子写真特性が良好で、長期的に安定した画像形成およびクリーニングを行うことができる、安価で高耐久な電子写真感光体を提供することをその課題とする。
また、本発明は、かかる電子写真感光体を用いた画像形成装置を提供することを別の課題とする。
また、本発明は、かかる電子写真感光体を用いた画像形成方法を提供することをさらに別の課題とする。
また、本発明は、かかる電子写真感光体を用いた画像形成装置用プロセスカートリッジを提供することをさらに別の課題とする。
【課題を解決するための手段】
【００１３】
そこで、本発明者等は上記課題を達成するために、表面摩擦係数を低減し、かつ感光体の電気特性、潤滑剤の分散性が良好な保護層について鋭意検討した結果、導電性支持体上に少なくとも単層または積層の感光層を有する電子写真感光体において、感光体の最表層に下記一般式（Ｉ）で表される構成単位を有する重合度２〜５００のポリ−α−オレフィンを含有させると、感光体の表面摩擦係数が著しく低減し、電気特性も良好で、かつ感光層への分散性も良好であり、長期間繰り返し使用しても、クリーニング不良などを発生することなく、良好な画像が出力できることを見出し、本発明を完成するに至った。
【化２】
2005084263.tif 000002
（式中、ｍは０〜１４の整数である。）
【００１４】
このような構成の最表層を有する電子写真感光体は、感光体表面の摩擦係数が非常に小さく、長期間繰り返し使用しても、低い摩擦係数が維持されるため、長期間にわたって良好なクリーニング性を維持し、かつ摩耗も非常に小さいため、感光体の耐久性も高い。
【００１５】
その理由は明確にはわかっていないが、本発明で用いるポリ−α−オレフィンは高密度に側鎖を有しているため、これらが主鎖を中心に外側に向かって配列し、該側鎖のアルキル基が分子間力が小さいために摩擦係数を低減する効果が現れるのではないかと考えられる。さらに、本発明の電子写真感光体は、電子写真特性も良好であるため、画像濃度低下、残像などの異常画像を発生せず、長期間にわたって良好な画像が提供される。これは、該ポリ−α−オレフィンは炭化水素の一種であり、感光層中の電荷移動を妨げるようなホールトラップとなる官能基を有していないので、感光体の電気特性にする副作用も小さいのではないかと考えられる。
【００１６】
また、炭化水素は非常に安定性が高いため、酸化、熱にも強く、塗工液の状態でも、塗膜中においてもほとんど劣化しないので、過酷な環境下での長期保存に対する余裕度が高く、塗工液の寿命や感光体の保存期間に対して有効であるので、廃棄物の低減につながり、環境保護の面でも有用である。また、該ポリ−α−オレフィンは有機溶剤に容易に溶解するため、フッ素含有樹脂微粒子を用いる場合のような微粒子分散工程が不要となり、製造コストの面でも非常に有利である。
【００１７】
また、本発明においては、該ポリ−α−オレフィンの分子量が大きいほどより摩擦係数の低減に効果があることが見出された。従って、十分なクリーニング性を得るためには分子量６００以上であることが好ましい。また、分子量が大きすぎることの不具合はとくに見出されておらず、原理的にも問題はないと考えられるが、入手のしやすさ等を考慮し分子量範囲は６００〜４００００が好ましい。
また、本発明においては、該ポリ−α−オレフィンを最表層に１〜４０重量％含有されていることをそのより好ましい態様の一つとして包含するものである。
【００１８】
実験によれば、最表層中の該ポリ−α−オレフィンの含有量が１〜４０重量％の範囲にあれば、摩擦係数、耐摩耗性、感光体の電気特性が良好であった。特に低摩擦係数の維持に関しては、５〜３０重量％の範囲がより好ましい。
【００１９】
また、本発明においては、該ポリ−α−オレフィンがポリデセン、または水添ポリデセンであることがより好ましい。この理由は明確にはわかっていないが、側鎖の炭素数が８となるポリデセンは、低摩擦係数を発現するのに好ましい二次構造をとるのではないかということが考えられる。
【００２０】
また、本発明においては、該ポリ−α−オレフィンが有機溶剤に可溶であることを好ましい態様の一つとして包含するものである。代表的な低摩擦係数付与物質としてあげられるフッ素含有樹脂微粒子は、有機溶剤に不溶であり、しかも非常に凝集しやすいため、塗工液作成時における分散が極めて困難である。その点、本発明で用いるポリ−α−オレフィンはほとんどが有機溶剤に可溶であるので分散工程が不要である。これは製造工程の短縮、塗工液寿命からくる廃液の低減など、非常に有効なコストダウンにつながる。
【００２１】
また、本発明においては、少なくとも電荷発生物質、電荷輸送物質を含有する感光層と、その上に積層された保護層とからなり、最表層である該保護層に該ポリ−α−オレフィンを含有する構成とすることで、さらに感光体の電気特性の副作用が小さく、摩擦係数、耐摩耗性が良好な電子写真感光体が提供される。
【００２２】
また、本発明によれば、最表層に少なくとも電荷輸送物質を含有することで最表層の電荷輸送性が著しく改善され、繰り返し使用においても露光部電位の上昇などの電子写真特性の劣化が起こりにくい電子写真感光体が提供される。
【００２３】
また、本発明においては、最表層が少なくとも結着樹脂と該ポリ−α−オレフィンを含有し、該結着樹脂としてポリカーボネート樹脂を用いることで、より高い耐摩耗性、低摩擦係数化が実現できる。
すなわち、該ポリ−α−オレフィンは、ポリカーボネート樹脂との相溶性が高く、その含有量を大きくすることが可能となる。含有量を多くすることで、初期摩擦係数の低減のみならず長期間繰り返し使用した時の低摩擦係数の維持にたいしてもより有効である。これはポリカーボネート樹脂の高い耐摩耗性との相互作用によって実現しているものと考えられる。
【００２４】
また、本発明によれば、少なくとも本発明の電子写真感光体と、帯電手段、露光手段、転写手段を有する画像形成装置、画像形成方法が提供される。
これによって、クリーニング不良、画像濃度低下、地肌汚れなどの異常画像が発生しにくく、長期間繰り返し使用によっても良好な画像を得ることができる。
【００２５】
また、本発明によれば、少なくとも複数の電子写真感光体、帯電手段、露光手段、転写手段を有するタンデム型画像形成装置、画像形成方法が提供される。
これによって、１ドラム型画像形成装置にくらべて、非常に高速で良好なフルカラー画像を得ることができる。
【００２６】
また、本発明によれば、電子写真感光体上に現像されたトナー画像を中間転写体上に一次転写したのち、該中間転写体上のトナー画像を記録材上に二次転写する中間転写手段を具備してなる画像形成装置であって、複数色のトナー画像を中間転写体上に順次重ね合わせてカラー画像を形成し、該カラー画像を記録材上に一括で二次転写することで、色ズレを抑えた良好な画像が提供される。
さらに中間転写体を介するレイアウトによって、画像形成装置内のレイアウトの自由度が向上し、装置の小型化、メンテナンス性の向上などが達成される。
【００２７】
また、本発明によれば、帯電手段、露光手段、現像手段、転写手段の少なくとも一つと、本発明の電子写真感光体とを具備してなる画像形成装置用プロセスカートリッジが提供される。
これによって、電子写真感光体や、その他プロセス部材の交換を短時間に、容易に行うことができるので、メンテナンスに要する時間が短縮でき、コストダウンにつながる。また、プロセス部材と電子写真感光体が一体となっているので、取り付け位置の精度向上などの利点もある。
【発明の効果】
【００２８】
本発明は、導電性支持体上に単層または積層の感光層を有する電子写真用感光体において、該感光体の最表層に少なくとも下記一般式（Ｉ）で表される構成単位を有する重合度２〜５００のポリ−α−オレフィンを含有することで、表面の摩擦係数を低減でき、その結果、虫食い版画、クリーニング不良などの異常画像を大幅に低減することができる。
【化３】
2005084263.tif 000003
（式中、ｍは０〜１４の整数である。）
【００２９】
また、該ポリ−α−オレフィンは、有機溶媒に容易に溶解するので、塗工液の安定性が高く、良好な塗膜が得られる。
さらに、耐摩耗性も向上するので、長期間繰り返し使用しても、異常画像が発生せず、良好な画像が安定して出力される、電子写真感光体、画像形成装置、特にはタンデムフルカラー画像形成装置、および画像形成装置用プロセスカートリッジが提供されるという極めて優れた効果を奏するものである。
【発明を実施するための最良の形態】
【００３０】
以下、図面に沿って本発明をさらに詳細に説明する。
図１は、本発明の電子写真感光体の模式断面図であり、導電性支持体１上に感光層２を設けた構成の電子写真感光体を示している。図２、図３及び図４は各々本発明における電子写真感光体の他の構成例を示すものである。図２は、感光層２が電荷発生層（ＣＧＬ）２ａと電荷輸送層（ＣＴＬ）２ｂより構成される機能分離型タイプの電子写真感光体を示し、図３は、導電性支持体１と機能分離型タイプの感光層の電荷発生層（ＣＧＬ）２ａとの間に下引き層３を入れた電子写真感光体を示している。図４は、図３のタイプの感光層の上にさらに保護層４を形成した電子写真感光体を示している。なお、本発明に係る電子写真感光体としては、導電性支持体上に少なくとも感光層を有していれば、上記以外のその他の層が形成されていてもよく、また、該感光層のタイプは任意に組み合わされていても構わない。
【００３１】
本発明において電子写真感光体に使用される導電性支持体の構成材料としては、導電体もしくは導電処理をした絶縁体、例えばＡｌ、Ｎｉ、Ｆｅ、Ｃｕ、Ａｕなどの金属、もしくはそれらの合金の他、ポリエステル、ポリカーボネート、ポリイミド、ガラス等の絶縁性基体上にＡｌ、Ａｇ、Ａｕ等の金属あるいはＩｎ２Ｏ３、ＳｎＯ２等の導電材料の薄膜を形成したもの、樹脂中にカーボンブラック、グラファイト、Ａｌ、Ｃｕ、Ｎｉ等の金属粉、導電性ガラス粉などを均一に分散させ、樹脂に導電性を付与した樹脂基体、導電処理をした紙等が使用できる。導電性支持体の形状は特に制約はなく、板状、ドラム状あるいはベルト状のいずれのものも使用できるが、ベルト状の支持体を用いると、内部に駆動ローラー、従動ローラーを設ける必要があるなど装置が複雑化したり、大型化する反面、レイアウトの自由度が増すなどのメリットがある。しかしながら、保護層を形成する場合は、該保護層の可撓性が不足して、表面にクラックとよばれる亀裂が入る可能性があり、それが原因で粒状の地肌汚れが発生することが考えられる。このようなことから、支持体としては剛性の高いドラム状のものが好ましく用いられる。
【００３２】
導電性支持体と感光層との間には、必要に応じて、下引き層を設けてもよい。かかる下引き層は、接着性を向上する、モアレなどを防止する、上層の塗工性を改良する、残留電位を低減するなどの目的で設けられる。下引き層の構成材料は、一般に樹脂を主成分とするが、これらの樹脂は、その上に感光層を溶剤を用いて塗布することを考えると、一般の有機溶剤に対して耐溶解性の高い樹脂であることが望ましい。このような樹脂としては、ポリビニルアルコール、カゼイン、ポリアクリル酸ナトリウム等の水溶性樹脂、共重合ナイロン、メトキシメチル化ナイロン等のアルコール可溶性樹脂、ポリウレタン、メラミン樹脂、アルキッド−メラミン樹脂、エポキシ樹脂等、三次元網目構造を形成する硬化型樹脂などが挙げられる。また、酸化チタン、シリカ、アルミナ、酸化ジルコニウム、酸化スズ、酸化インジウム等で例示できる金属酸化物、あるいは金属硫化物、金属窒化物などの微粉末を加えてもよい。これらの下引き層は、適当な溶媒を用いて、慣用される塗工法によって形成することができる。
【００３３】
更に、かかる下引き層としては、シランカップリング剤、チタンカップリング剤、クロムカップリング剤等を使用して、例えばゾル−ゲル法等により形成した金属酸化物層も有用である。
【００３４】
この他に、かかる下引き層として、Ａｌ２Ｏ３を陽極酸化にて設けたものや、ポリパラキシリレン（パリレン）等の有機物や、ＳｎＯ２、ＴｉＯ２、ＩＴＯ、ＣｅＯ２等の無機物を真空薄膜作製法にて設けてもよい。
下引き層の膜厚は約０．１〜５μｍが適当である。
【００３５】
本発明の電子写真感光体に用いられる感光層の種類は、Ｓｅ系、ＯＰＣ系等のいずれも適用できる。無機系材料としては、結晶セレン、アモルファス・セレン、セレン−テルル、セレン−テルル−ハロゲン、セレン−ヒ素化合物等が挙げられる。特に、環境に対して優しくかつ安価なＯＰＣが良好である。これらのうち、ＯＰＣ系について以下に簡単に説明する。
【００３６】
本発明における感光層は、単層型でも積層型でもよいが、ここでは積層型について述べる。はじめに、電荷発生層について説明することにする。
電荷発生層は、電荷発生物質を主成分とする層であって、必要に応じてバインダー樹脂を用いることもある。電荷発生物質としては、無機系材料と有機系材料を用いることができる。
【００３７】
無機系材料としては、結晶セレン、アモルファス・セレン、セレン−テルル、セレン−テルル−ハロゲン、セレン−ヒ素化合物等が挙げられる。
一方、有機系材料としては、公知の材料を用いることができる。例えば、金属フタロシアニン、無金属フタロシアニンなどのフタロシアニン系顔料、アズレニウム塩顔料、スクエアリック酸メチン顔料、カルバゾール骨格を有するアゾ顔料、トリフェニルアミン骨格を有するアゾ顔料、ジフェニルアミン骨格を有するアゾ顔料、ジベンゾチオフェン骨格を有するアゾ顔料、フルオレノン骨格を有するアゾ顔料、オキサジアゾール骨格を有するアゾ顔料、ビススチルベン骨格を有するアゾ顔料、ジスチリルオキサジアゾール骨格を有するアゾ顔料、ジスチリルカルバゾール骨格を有するアゾ顔料、ペリレン系顔料、アントラキノン系又は多環キノン系顔料、キノンイミン系顔料、ジフェニルメタン及びトリフェニルメタン系顔料、ベンゾキノン及びナフトキノン系顔料、シアニン及びアゾメチン系顔料、インジゴイド系顔料、ビスベンズイミダゾール系顔料などが挙げられる。これらの電荷発生物質は、単独又は２種以上の混合物として用いることができる。
【００３８】
電荷発生層に必要に応じて用いられるバインダー樹脂としては、ポリアミド、ポリウレタン、エポキシ樹脂、ポリケトン、ポリカーボネート、シリコーン樹脂、アクリル樹脂、ポリビニルブチラール、ポリビニルホルマール、ポリビニルケトン、ポリスチレン、ポリ−Ｎ−ビニルカルバゾール、ポリアクリルアミドなどが用いられる。これらのバインダー樹脂は、単独又は２種以上の混合物として用いることができる。
【００３９】
また、必要に応じて、電荷輸送性物質を添加してもよい。また、電荷発生層のバインダー樹脂として、上述のバインダー樹脂の他に、高分子電荷輸送性物質も良好に用いられる。
【００４０】
電荷発生層を形成する方法としては、真空薄膜作製法と、溶液分散系からのキャスティング法とが大きく挙げられる。
前者の方法としては、グロー放電重合法、真空蒸着法、ＣＶＤ法、スパッタリング法、反応性スパッタリング法、イオンプレーティング法、加速イオンインジェクション法等が挙げられる。この真空薄膜作製法は、上述した無機系材料又は有機系材料を良好に形成することができる。
【００４１】
また、後者のキャスティング法によって電荷発生層を設けるには、上述した無機系もしくは有機系電荷発生物質を必要ならばバインダー樹脂と共に、テトラヒドロフラン、シクロヘキサノン、ジオキサン、ジクロロエタン、ブタノン等の溶媒を用いてボールミル、アトライター、サンドミル等により分散し、分散液を適度に希釈して塗布することにより、形成できる。塗布は、浸漬塗工法やスプレーコート、ビードコート法などの慣用されている方法を用いて行なうことができる。
【００４２】
以上のようにして設けられる電荷発生層の膜厚は、０．０１〜５μｍ程度が適当であり、好ましくは０．０５〜２μｍである。
【００４３】
電荷輸送層は、帯電電荷を保持させ、かつ、露光により電荷発生層で発生分離した電荷を移動させて保持していた帯電電荷と結合させることを目的とする層である。帯電電荷を保持させる目的を達成するためには、電気抵抗が高いことが要求される。また、保持していた帯電電荷で高い表面電位を得る目的を達成するためには、誘電率が小さく、かつ、電荷移動性が良いことが要求される。
【００４４】
これらの要件を満足させるための電荷輸送層は、電荷輸送性物質及び必要に応じて用いられるバインダー樹脂により構成される。かかる電荷輸送層は、これらの電荷輸送性物質及びバインダー樹脂を適当な溶剤に溶解ないし分散し、これを塗布、乾燥することにより形成できる。かかる電荷輸送層には、必要により、電荷輸送性物質及びバインダー樹脂以外に、可塑剤、酸化防止剤、レベリング剤等などの添加剤を適量添加することもできる。
【００４５】
電荷輸送性物質としては、電子輸送物質と正孔輸送物質とがある。
電子輸送物質としては、たとえば、クロルアニル、ブロムアニル、テトラシアノエチレン、テトラシアノキノジメタン、２，４，７−トリニトロ−９−フルオレノン、２，４，５，７−テトラニトロ−９−フルオレノン、２，４，５，７−テトラニトロキサントン、２，４，８−トリニトロチオキサントン、２，６，８−トリニトロ−４Ｈ−インデノ〔１，２−ｂ〕チオフェン−４オン、１，３，７−トリニトロジベンゾチオフェン−５，５−ジオキサイドなどの電子受容性物質が挙げられる。これらの電子輸送物質は、単独又は２種以上の混合物として用いることができる。
【００４６】
正孔輸送物質としては、以下に表わされる電子供与性物質が挙げられ、良好に用いられる。たとえば、オキサゾール誘導体、オキサジアゾール誘導体、イミダゾール誘導体、トリフェニルアミン誘導体、９−（ｐ−ジエチルアミノスチリルアントラセン）、１，１−ビス−（４−ジベンジルアミノフェニル）プロパン、スチリルアントラセン、スチリルピラゾリン、フェニルヒドラゾン類、α−フェニルスチルベン誘導体、チアゾール誘導体、トリアゾール誘導体、フェナジン誘導体、アクリジン誘導体、ベンゾフラン誘導体、ベンズイミダゾール誘導体、チオフェン誘導体などが挙げられる。これらの正孔輸送物質は、単独又は２種以上の混合物として用いることができる。
【００４７】
また、高分子電荷輸送性物質は、以下のような構造を有していてもよい。
（ａ）カルバゾール環を有する重合体
例えば、ポリ−Ｎ−ビニルカルバゾール、特開昭５０−８２０５６号公報、特開昭５４−９６３２号公報、特開昭５４−１１７３７号公報、特開平４−１７５３３７号公報、特開平４−１８３７１９号公報、特開平６−２３４８４１号公報に記載の化合物等が例示される。
【００４８】
（ｂ）ヒドラゾン構造を有する重合体
例えば、特開昭５７−７８４０２号公報、特開昭６１−２０９５３号公報、特開昭６１−２９６３５８号公報、特開平１−１３４４５６号公報、特開平１−１７９１６４号公報、特開平３−１８０８５１号公報、特開平３−１８０８５２号公報、特開平３−５０５５５号公報、特開平５−３１０９０４号公報、特開平６−２３４８４０号公報に記載の化合物等が例示される。
【００４９】
（ｃ）ポリシリレン重合体
例えば、特開昭６３−２８５５５２号公報、特開平１−８８４６１号公報、特開平４−２６４１３０号公報、特開平４−２６４１３１号公報、特開平４−２６４１３２号公報、特開平４−２６４１３３号公報、特開平４−２８９８６７号公報に記載の化合物等が例示される。
【００５０】
（ｄ）トリアリールアミン構造を有する重合体
例えば、Ｎ，Ｎ−ビス（４−メチルフェニル）−４−アミノポリスチレン、特開平１−１３４４５７号公報、特開平２−２８２２６４号公報、特開平２−３０４４５６号公報、特開平４−１３３０６５号公報、特開平４−１３３０６６号公報、特開平５−４０３５０号公報、特開平５−２０２１３５号公報に記載の化合物等が例示される。
【００５１】
（ｅ）その他の重合体
例えば、ニトロピレンのホルムアルデヒド縮重合体、特開昭５１−７３８８８号公報、特開昭５６−１５０７４９号公報、特開平６−２３４８３６号公報、特開平６−２３４８３７号公報に記載の化合物等が例示される。
【００５２】
本発明に使用される電子供与性基を有する重合体は、上記重合体だけでなく、公知単量体の共重合体や、ブロック重合体、グラフト重合体、スターポリマーや、また、例えば特開平３−１０９４０６号公報に開示されているような電子供与性基を有する架橋重合体等を用いることも可能である。
【００５３】
また、本発明に用いられる高分子電荷輸送性物質として更に有用なトリアリールアミン構造を有するポリカーボネート、ポリウレタン、ポリエステル、ポリエーテルとしては、例えば、特開昭６４−１７２８号公報、特開昭６４−１３０６１号公報、特開昭６４−１９０４９号公報、特開平４−１１６２７号公報、特開平４−２２５０１４号公報、特開平４−２３０７６７号公報、特開平４−３２０４２０号公報、特開平５−２３２７２７号公報、特開平７−５６３７４号公報、特開平９−１２７７１３号公報、特開平９−２２２７４０号公報、特開平９−２６５１９７号公報、特開平９−２１１８７７号公報、特開平９−３０４９５６号公報等に記載の化合物が例示される。
【００５４】
更に、電荷輸送層に併用できるバインダー樹脂としては、例えば、ポリカーボネート、ポリエステル、メタクリル樹脂、アクリル樹脂、ポリエチレン、塩化ビニル、酢酸ビニル、ポリスチレン、フェノール樹脂、エポキシ樹脂、ポリウレタン、ポリ塩化ビニリデン、アルキッド樹脂、シリコーン樹脂、ポリビニルカルバゾール、ポリビニルブチラール、ポリビニルホルマール、ポリアクリレート、ポリアクリルアミド、フェノキシ樹脂などが用いられる。これらのバインダー樹脂は、単独又は２種以上の混合物として用いることができる。
【００５５】
電荷輸送層の膜厚は、約５〜１００μｍ程度が適当であるが、近年の高画質化の要求から、電荷輸送層を薄膜化することが図られており、１２００ｄｐｉ以上の高画質化を達成するためには、より好ましくは５〜３０μｍ程度が適当である。
【００５６】
本発明における電荷輸送層中には、ゴム、プラスチック、油脂類などに用いられる他の酸化防止剤や可塑剤などの添加剤を添加してもかまわない。
更に、電荷輸送層中にレベリング剤を添加してもかまわない。かかるレベリング剤としては、ジメチルシリコーンオイル、メチルフェニルシリコーンオイル等のシリコーンオイル類や、側鎖にパーフルオロアルキル基を有するポリマーあるいはオリゴマーなどが使用され、その使用量は、バインダー樹脂１００重量部に対して、０〜１重量部が適当である。
【００５７】
塗工方法としては、浸漬塗工法やスプレーコート、ビードコート法などの慣用されている方法を用いて行なうことができる。
【００５８】
更に、電荷輸送層が感光体の最表層になる場合には、少なくとも電荷輸送層に該ポリ−α−オレフィンを含有する。
電荷輸送層中に該ポリ−α−オレフィンを含有させる場合、より効率良く摩擦係数軽減効果を得るためには、電荷輸送層の表面付近の含有量を多くすることが好ましい。すなわち、摩擦係数低減の効果を発揮するのは感光体表面に存在する該ポリ−α−オレフィンであるため、電荷輸送層の表面より内部に含有した該ポリ−α−オレフィンは無駄になってしまう上、逆に感光体の電子写真特性に悪影響を与える可能性もある。該ポリ−α−オレフィンを電荷輸送層の表面付近に多く含有させる電子写真感光体の製造方法としては、例えば、該ポリ−α−オレフィンの含有量が異なる電荷輸送層形成用塗工液を複数用意し、含有量の少ない液から順次塗工するなどの方法が考えられる。
【００５９】
例えば、電荷発生層上に、まず該ポリ−α−オレフィンを含有しない電荷輸送層形成用塗工液を用いて第１の電荷輸送層を形成し、その上から該ポリ−α−オレフィンの含有量が２５％の電荷輸送層形成用塗工液を用いて第２の電荷輸送層を形成し、乾燥することによって、表面に該ポリ−α−オレフィンが多く含有した電荷輸送層が形成できる。
塗工方法としては、浸漬塗工に限らず、スプレー塗工など公知の方法が考えられる。
【００６０】
該ポリ−α−オレフィンの含有量としては、最表層の全固形分の１〜４０重量％の範囲であることが好ましい。１重量％未満であると、摩擦係数低減効果が不十分となり、前述の様々な効果が得られない。また４０重量％を超える場合は、該ポリ−α−オレフィンそれ自体は液体であることが多いため成膜性が悪く、塗膜形成時にしみ出しを起こしてしまう恐れがある。
【００６１】
また、本発明の感光体は、電荷輸送層が最表層になる場合には、電荷輸送層にフィラーを含有しても良い。
【００６２】
フィラー材料としては、有機性フィラー材料と無機性フィラー材料とがある。有機性フィラー材料としては、ポリテトラフルオロエチレンのようなフッ素樹脂粉末、シリコーン樹脂粉末、ａ−カーボン粉末等が挙げられ、無機性フィラー材料としては、銅、スズ、アルミニウム、インジウムなどの金属粉末、シリカ、酸化錫、酸化亜鉛、酸化チタン、アルミナ、酸化インジウム、酸化アンチモン、酸化ビスマス、酸化カルシウム、アンチモンをドープした酸化錫、錫をドープした酸化インジウム等の金属酸化物、フッ化錫、フッ化カルシウム、フッ化アルミニウム等の金属フッ化物、チタン酸カリウム、窒化硼素などの無機材料が挙げられる。
【００６３】
無機材料からなるフィラーは、有機材料からなるフィラーに比べ硬度が高いため、感光体最表層の耐摩耗性をより向上させることができる。ところが、一般的に、潜像担持体の耐摩耗性を向上させると該潜像担持体の表面部はほとんど摩耗しなくなるが、帯電時に発生するオゾン、ＮＯｘ等の反応性ガスによって該表面部が低抵抗化し、次第に該表面部の静電荷が保持されなくなり、該静電荷が表面方向に移動してしまうことが知られている。その結果、静電潜像が滲んでしまい、該静電潜像がトナーなどで現像されたときに見られる画像ボケや画像流れと呼ばれる異常画像が起こるようになる。そこで、本発明で用いるフィラーとしては１０１０Ωｃｍ以上という高い抵抗を有することが好ましい。このようなフィラーを用いることで、潜像担持体の最表層の低抵抗化が抑えられ、上記異常画像の発生を大幅に抑制することができる。
【００６４】
これらのフィラーの中で、特に、シリカ、酸化チタン、アルミナが有効に使用できる。また、これらのフィラー材料は他の金属酸化物微粒子に比べ価格が安く入手も容易なため、潜像担持体の製造コスト低減を図ることが可能となる。
その中でも高い絶縁性を有し、熱安定性が高い上に、耐摩耗性が高い六方最密構造であるα型アルミナは、画像ボケの抑制や耐摩耗性の向上の点から特に有用である。このようなフィラー材料は単独もしくは２種類以上を混合して用いてもよい。
【００６５】
これらのフィラー材料は、電荷輸送物質や結着樹脂、溶媒等とともに適当な分散機を用いることにより分散できる。また、フィラーの一次粒径の平均は、０．０５〜１．０μｍ、好ましくは０．１〜０．３μｍである。
フィラーの平均一次粒径が０．０５μｍ未満であると耐摩耗性が不十分となる場合がある。一方、フィラーの平均一次粒径が１．０μｍを超える大きさであると潜像担持体に照射される光書き込み光が該フィラーで散乱して透過率が低下し、画像ボケや文字太りが生じてしまうことがある。
【００６６】
表面層中のフィラー濃度は使用するフィラー種により、また感光体を使用する電子写真プロセス条件によっても異なるが、５〜６０重量％が好ましい。また、これらのフィラーを電荷輸送層全体に含有させることも可能であるが、露光部電位が高くなるような場合があるため、電荷輸送層の最表面側が最もフィラー含有率が高く、導電性支持体側が低くなるようにフィラー濃度傾斜を設けたり、電荷輸送層を複数層にして、導電性支持体側から表面側に向かい、フィラー濃度が順次高くしたりするような構成にすることが好ましい。
【００６７】
次に、感光層が単層構成の場合について説明する。
キャスティング法で単層感光層を設ける場合、多くの場合、かかる単層感光層は、電荷発生物質と低分子並びに高分子電荷輸送性物質を適当な溶剤に溶解ないし分散し、これを塗布、乾燥することにより形成できる。電荷発生物質並びに電荷輸送性物質としては、前述した材料を用いることができる。
【００６８】
また、かかる単層感光層には、必要により、可塑剤を添加することもできる。更に、必要に応じて用いることのできるバインダー樹脂としては、先に電荷輸送層で挙げたバインダー樹脂をそのまま用いることができる。その他に、電荷発生層で挙げたバインダー樹脂を混合して用いてもよい。
【００６９】
さらに、単層感光層が感光体の最表層となる場合には、少なくとも該単層感光層に該ポリ−α−オレフィンを含有する。
これによって、前述の電荷輸送層に該ポリ−α−オレフィンを含有させる場合と同じ効果が得られる。
【００７０】
また、前述の電荷輸送層に該ポリ−α−オレフィンを含有させる場合と同様に、表面付近の該ポリ−α−オレフィンの含有量を多くするのが好ましく、その方法も同様の製造方法を用いることができる。
単層感光体の感光層の膜厚は、５〜１００μｍ程度が適当である。
【００７１】
本発明の感光体においては、感光層の上に、保護層が設けられることもある。保護層に使用される材料としてはＡＢＳ樹脂、ＡＣＳ樹脂、オレフィン−ビニルモノマー共重合体、塩素化ポリエーテル、アリール樹脂、フェノール樹脂、ポリアセタール、ポリアミド、ポリアミドイミド、ポリアクリレート、ポリアリルスルホン、ポリブチレン、ポリブチレンテレフタレート、ポリカーボネート、ポリエーテルスルホン、ポリエチレン、ポリエチレンテレフタレート、ポリイミド、アクリル樹脂、ポリメチルベンテン、ポリプロピレン、ポリフェニレンオキシド、ポリスルホン、ポリスチレン、ポリアリレート、ＡＳ樹脂、ブタジエン−スチレン共重合体、ポリウレタン、ポリ塩化ビニル、ポリ塩化ビニリデン、エポキシ樹脂等の樹脂が挙げられる。
【００７２】
また、保護層を用いる場合、保護層が最表層となるので、該保護層中に該ポリ−α−オレフィンを含有する。保護層は主に耐摩耗性の向上を目的としている。本発明においては、該ポリ−α−オレフィンを含有することで摩擦係数が低減し、耐摩耗性が向上する。さらに、保護層は感光層の上に比較的小さな膜厚をもって設けられるため、感光体の電気特性への影響が比較的小さく、電荷輸送層に該ポリ−α−オレフィンを含有させる場合よりも、含有量を大きくすることができる。そのため、保護層に該ポリ−α−オレフィンをより多く含有することで、いっそうの摩擦係数の低減を達成することができる。
【００７３】
また、保護層にはさらなる耐摩耗性を付与するためにフィラー材料を含有してもよい。フィラーとしては、前述のものを用いることができ、また、これらのフィラー材料は単独もしくは２種類以上を混合して用いられる。
【００７４】
また、保護層に電荷輸送物質を含有させることも感光体の電気特性、特に繰り返し使用時の光感度劣化、残留電位の上昇を抑制するのに非常に有用である。これは、保護層にも電荷輸送性を持たせることで、感光体表面までスムーズに電荷が移動できるようになるためだと考えられる。かかる電荷輸送性物質としては、先に挙げた電荷輸送層で用いられる電荷輸送性物質を用いることができる。
【００７５】
更に、本発明に係る電子写真感光体の保護層には、接着性、平滑性、化学的安定性を向上させる目的で、種々の添加剤を加えてもかまわない。
【００７６】
本発明にかかる保護層は、浸漬塗工、スプレー塗工、ブレード塗工、ナイフ塗工等の常法の塗工方法を用いて感光層上に形成される。特に、量産性、塗膜品質などの面から浸漬塗工、スプレー塗工が有利である。
保護層の膜厚は０．１〜１０μｍの範囲が適当である。
【００７７】
次に本発明の画像形成装置について、図を参照して説明する。
図５は、本発明の画像形成装置を説明するための概略図である。なお、下記するような変形例も本発明の範疇に属するものである。
図５に示すように、本発明に係る電子写真感光体を用いた画像形成装置は、本発明に係るドラム状の感光体１と、帯電チャージャ３と、転写前チャージャ７と、転写チャージャ１０と、分離チャージャ１１と、クリーニング前チャージャ１３などから構成されている。なお、感光体１の形状は、ドラム状の形状に限定されるものではなく、例えば、シート状、エンドレスベルト状のものであっても良い。また、各種チャージャーとしては、コロトロン、スコロトロン、固体帯電器（ソリッド・ステート・チャージャ）、帯電ローラを始めとする公知の手段を用いることができる。
転写手段としては、一般には上記の帯電器が使用できるが、図示するような転写チャージャと分離チャージャとを併用したものが効果的である。
【００７８】
また、画像露光部５、除電ランプ２等の光源には、蛍光灯、タングステンランプ、ハロゲンランプ、水銀灯、ナトリウム灯、発光ダイオード（ＬＥＤ）、半導体レーザー（ＬＤ）、エレクトロルミネッセンス（ＥＬ）などの発光物全般を用いることができる。そして、所望の波長域の光のみを照射するために、シャープカットフィルター、バンドパスフィルター、近赤外カットフィルター、ダイクロイックフィルター、干渉フィルター、色温度変換フィルターなどの各種フィルターを用いることもできる。
かかる光源等は、図５に示される工程の他に、光照射を併用した転写工程、除電工程、クリーニング工程、あるいは前露光などの工程を設けることにより、感光体に光を照射することができる。
【００７９】
さて、現像ユニット６により感光体１上に現像されたトナーは、転写紙９に転写されるが、全部が転写されるわけではなく、感光体１上にトナーが残存する。このようなトナーは、クリーニングブラシ１４及びブレード１５により、感光体より除去される。クリーニングは、クリーニングブラシ又はブレード単独で行なわれることもあり、クリーニングブラシにはファーブラシ、マグファーブラシを始めとする公知のものが用いられる。
【００８０】
電子写真感光体に正（負）帯電を施し、画像露光を行なうと、感光体表面上には正（負）の静電潜像が形成される。これを負（正）極性のトナー（検電微粒子）で現像すれば、ポジ画像が得られるし、また正（負）極性のトナーで現像すれば、ネガ画像が得られる。かかる現像手段としては、公知の方法が適用され、また、除電手段にも公知の方法が用いられる。
【００８１】
図６には、本発明による画像形成装置を用いた別のプロセスの例を示す。図６において、感光体２２は、本発明の電子写真感光体であり、駆動ローラ２３により駆動され、帯電チャージャ２０による帯電、像露光光源２１による像露光、現像（図示せず）、転写チャージャー２５を用いる転写、クリーニングブラシ２６によるクリーニング、除電光源２７による除電が繰返し行なわれる。
【００８２】
さらに、本発明を適用したフルカラー画像形成装置として、電子写真方式のプリンタ（以下、単にプリンタという）の一実施形態について説明する。
図７は、本実施形態に係るプリンタの概略構成図である。図において、潜像担持体たる感光体５６は、図中反時計回りに回転駆動されながら、その表面がコロトロンやスコロトロンなどを用いる帯電チャージャ５３によって一様帯電せしめられた後、図示しないレーザ光学装置から発せられるレーザ光Ｌの走査を受けて静電潜像を担持する。この走査はフルカラー画像をイエロー、マゼンタ、シアン及びブラックの色情報に分解した単色の画像情報に基づいてなされるため、感光体ドラム５６上にはイエロー、マゼンタ、シアン又はブラックという単色用の静電潜像が形成される。感光体ドラム５６の図中左側には、リボルバ現像ユニット５０が配設されている。これは、回転するドラム状の筺体の中にイエロー現像器、マゼンタ現像器、シアン現像器、ブラック現像器を有しており、回転によって各現像器を感光体ドラム５６に対向する現像位置に順次移動させる。なお、イエロー現像器、マゼンタ現像器、シアン現像器、ブラック現像器は、それぞれイエロートナー、マゼンタトナー、シアントナー、ブラックトナーを付着せしめて静電潜像を現像するものである。感光体ドラム５６上には、イエロー、マゼンタ、シアン、ブラック用の静電潜像が順次形成され、これらはリボルバ現像ユニット５０の各現像器によって順次現像されてイエロートナー像、マゼンタトナー像、シアントナー像、ブラックトナー像となる。
【００８３】
上記現像位置よりも感光体ドラム５６の回転下流側には中間転写ユニットが配設されている。これは、張架ローラ５９ａ、転写手段たる中間転写バイアスローラ５７、２次転写バックアップローラ５９ｂ、ベルト駆動ローラ５９ｃによって張架している中間転写ベルト５８を、ベルト駆動ローラ５９ｃの回転駆動によって図中時計回りに無端移動せしめる。感光体ドラム５６上で現像されたイエロートナー像、マゼンタトナー像、シアントナー像、ブラックトナー像は、感光体ドラム５６と中間転写ベルト５８とが接触する中間転写ニップに進入する。そして、中間転写バイアスローラ５７からのバイアスの影響を受けながら、中間転写ベルト５８上に重ね合わせて中間転写されて、４色重ね合わせトナー像となる。
【００８４】
回転に伴って中間転写ニップを通過した感光体ドラム５６表面は、ドラムクリーニングユニット５５によって転写残トナーがクリーニングされる。このクリーニングユニット５５は、クリーニングバイアスが印加されるクリーニングローラによって転写残トナーをクリーニングするものであるがファーブラシ、マグファーブラシ等からなるクリーニングブラシや、クリーニングブレードなどを用いるものであってもよい。
【００８５】
転写残トナーがクリーニングされた感光体ドラム５６表面は、除電ランプ５４によって除電せしめられる。除電ランプ５４には、蛍光灯、タングステンランプ、ハロゲンランプ、水銀灯、ナトリウム灯、発光ダイオード（ＬＥＤ）、半導体レーザ（ＬＤ）、エレクトロルミネッセンス（ＥＬ）などが用いられている。また、上記レーザ光学装置の光源には半導体レーザが用いられている。これら発せられる光については、シャープカットフィルター、バンドパスフィルター、近赤外カットフィルター、ダイクロイックフィルター、干渉フィルター、色温度変換フィルターなどの各種フィルターにより、所望の波長域だけを用いるようにしてもよい。
【００８６】
中間転写ユニットの図中下側には、転写ベルトと転写バイアスローラー、駆動ローラー等各種ローラーからなる転写ユニットが配設されており、これの図中左側には、搬送ベルト６４、定着ユニット６５が配設されている。転写ユニットは、無端移動する転写ベルトは、図示しない移動手段によって図中上下方向に移動するようになっていてもよく、少なくとも、中間転写ベルト５８上の１色トナー像（イエロートナー像）や、２色又は３色重ね合わせトナー像が紙転写バイアスローラ６３との対向位置を通過する際には、中間転写ベルト５８に接触しない位置まで待避移動する。そして、中間転写ベルト５８上の４色重ね合わせトナー像の先端が紙転写バイアスローラー６３との対向位置に進入してくる前に、中間転写ベルト５８との接触位置まで移動して２次転写ニップを形成する。
【００８７】
一方、図示しない給紙カセットから送られてきた転写紙６０を２つのローラ間に挟み込んでいるレジストローラ対６１は、転写紙６０を中間転写ベルト５８上の４色重ね合わせトナー像に重ね合わせ得るタイミングで上記２次転写ニップに向けて送り込む。中間転写ベルト５８上の４色重ね合わせトナー像は、２次転写ニップ内で紙転写バイアスローラー６３からの２次転写バイアスの影響を受けて転写紙Ｐ上に一括して２次転写される。この２次転写により、転写紙６０上にはフルカラー画像が形成される。
【００８８】
フルカラー画像が形成された転写紙６０は、転写ベルト６２によって紙搬送ベルト６４に送られる。
搬送ベルトは６４は、転写ユニットから受け取った転写紙６０を定着装置６５内に送り込む。
定着装置６５は、送り込まれた転写紙６０を加熱ローラとバックアップローラとの当接によって形成された定着ニップに挟み込みながら搬送する。
転写紙６０上のフルカラー画像は、加熱ローラからの加熱や、定着ニップ内での加圧力の影響を受けて転写紙６０上に定着せしめられる。
【００８９】
なお、図示を省略しているが、転写ベルト６２や搬送ベルト６４には、転写紙Ｐを吸着させるためのバイアスが印加されている。また、転写紙６０を除電する紙除電チャージャや、各ベルト（中間転写ベルト５８、転写ベルト６２、搬送ベルト６４）を除電する３つのベルト除電チャージャが配設されている。また、中間転写ユニットは、ドラムクリーニングユニット５５と同様の構成のベルトクリーニングユニットも備えており、これによって中間転写ベルト５８上の転写残トナーをクリーニングする。
【００９０】
図８は、本実施形態に係るプリンタの変形例である。この装置は、いわゆるタンデム方式のプリンタであり、感光体ドラム８０を各色で共有させるのではなく、各色用の感光体ドラム８０Ｙ、８０Ｍ、８０Ｃ、８０Ｂｋを備えている。また、ドラムクリーニングユニット８５、除電ランプ８３、ドラムを一様帯電せしめる帯電ローラ８４も、各色用のものを備えている。なお、図７に示したプリンタではドラム一様帯電手段として帯電チャージャ５３を設けていたが、このプリンタでは帯電ローラ８４を設けている。
タンデム方式では、各色の潜像形成や現像を並行して行うことができるため、リボルバ式よりも画像形成速度を遙かに高速化させることができる。
【実施例】
【００９１】
以下、本発明を実施例により説明するが、本発明は、下記実施例の態様に限定されるものではない。
【００９２】
実施例１
アルキッド樹脂（ベッコライトＭ６４０１−５０（大日本インキ化学工業社製））１５重量部、メラミン樹脂（スーパーベッカミンＧ−８２１−６０（大日本インキ化学工業社製））１０重量部をメチルエチルケトン１５０重量部に溶解し、これに酸化チタン粉末（タイペールＣＲ−ＥＬ（石原産業社製））９０重量部を加えボールミルで１２時間分散し、下引層用塗工液を作製した。
これをφ３０ｍｍの円筒状アルミニウム基体に浸漬塗工法によって塗工し１３０℃で２０分間乾燥し厚み３．５μｍの下引き層を形成した。
【００９３】
次にポリビニルブチラール樹脂（ＸＹＨＬ（ＵＣＣ社製））４重量部をシクロヘキサノン１５０重量部に溶解し、これに下記構造式（II）で表されるビスアゾ顔料１０重量部を加え、ボールミルで４８時間分散後、さらにシクロヘキサノン２１０重量部を加えて３時間分散を行った。これを容器に取り出し固形分が１．５重量％となるようにシクロヘキサノンで稀釈した。こうして得られた電荷発生層用塗工液を前記中間層上に塗工し１３０℃で２０分間乾燥し厚み０．２μｍの電荷発生層を形成した。。
【００９４】
【化４】
2005084263.tif 000004
【００９５】
次に、テトラヒドロフラン１００重量部に、ビスフェノールＺ型ポリカーボネート樹脂１０重量部、シリコーンオイル（ＫＦ−５０（信越化学工業社製））０．００２重量部を溶解し、これに下記構造式（III）で表される電荷輸送物質１０重量部を加えて電荷輸送層用塗工液を作製した。こうして得られた電荷輸送層用塗工液を電荷発生層上に浸漬塗工法によって塗工し、その後１１０℃で２０分間乾燥し、厚み２０μｍの電荷輸送層を形成した。
【００９６】
【化５】
2005084263.tif 000005
【００９７】
次に、テトラヒドロフラン２８０重量部とシクロヘキサノン８０重量部の混合溶媒に、ポリ−α−オレフィンとして水添ポリデセン（分子量約４３０、商品名：ＰｕｒｅＳｙｎ４  エクソンモービル社製）２．５重量部、ビスフェノールＺ型ポリカーボネート樹脂７．５重量部を溶解し、保護層形成用塗工液を作製した。こうして得られた保護層形成用塗工液を電荷輸送層上にスプレー塗工法によって塗工し、その後１３０℃で３０分間乾燥し、厚み６μｍの保護層を形成し、電子写真感光体を作製した。
【００９８】
実施例２
ポリ−α−オレフィンとして分子量約６４０の水添ポリデセン（商品名：ＰｕｒｅＳｙｎ８  エクソンモービル社製）を用いた以外は実施例１と同様にして電子写真感光体を作製した。
【００９９】
実施例３
ポリ−α−オレフィンとして分子量約１４０００の水添ポリデセン（商品名：ＰｕｒｅＳｙｎ３００  エクソンモービル社製）を用いた以外は実施例１と同様にして電子写真感光体を作製した。
【０１００】
実施例４
ポリ−α−オレフィンとして分子量約３１０００のポリデセン（商品名：ＰｕｒｅＳｙｎ１０００  エクソンモービル社製）を用いた以外は実施例１と同様にして電子写真感光体を作製した。
【０１０１】
実施例５
保護層に用いたビスフェノールＺ型ポリカーボネート樹脂７重量部、分子量１４０００の水添ポリデセン３重量部を、ビスフェノールＺ型ポリカーボネート樹脂９．５重量部、分子量１４０００水添ポリデセン０．５重量部とした以外は実施例３と同様にして、電子写真感光体を作製した。
【０１０２】
実施例６
保護層に用いたビスフェノールＺ型ポリカーボネート樹脂７重量部、分子量１４０００の水添ポリデセン３重量部を、ビスフェノールＺ型ポリカーボネート樹脂５．５重量部、分子量１４０００水添ポリデセン４．５重量部とした以外は実施例３と同様にして、電子写真感光体を作製した。
【０１０３】
実施例７
実施例１で用いた保護層塗工液の代わりに、テトラヒドロフラン８０重量部とシクロヘキサノン２８０重量部の混合溶媒に、ビスフェノールＺ型ポリカーボネート樹脂５重量部、前記構造式（III）の電荷輸送物質３重量部、分子量１４０００の水添ポリデセン２重量部からなる保護層形成用塗工液を用いた以外は実施例１と同様にして、電子写真感光体を作製した。
【０１０４】
比較例１
保護層形成用塗工液に水添ポリデセンを加えなかった以外は実施例１と同様にして、電子写真感光体を作製した。
【０１０５】
比較例２
保護層形成用塗工液に水添ポリデセンを加えなかった以外は実施例７と同様にして、電子写真感光体を作製した。
【０１０６】
比較例３
水添ポリデセンの代わりに、四フッ化エチレン樹脂微粒子（商品名：ルブロンＬ−２  ダイキン工業社製）を用いた以外は実施例１と同様にして、電子写真感光体を作製したところ、四フッ化エチレン微粒子が塗工液中で凝集、沈殿してしまった。また、塗工液を攪拌しつつスプレー塗工によって形成した保護層塗膜表面は粗くなってしまった。
【０１０７】
比較例４
水添ポリデセンの代わりに、シリコーンオイル（商品名：ＫＦ−５０  信越化学工業社製）０．０３５重量部加えた以外は実施例１と同様にして、電子写真感光体を作製した。
【０１０８】
こうして得られた感光体について、図８の作像エンジンを搭載したコピースピード６０枚／分（Ａ４縦）の複写機に搭載して、非露光部電位（ＶＤ）が−７００Ｖになるように帯電器の電圧を調節したのち、６００ｄｐｉ相当の書き込みによって、Ａ４サイズ、画像面積率５％となるテスト画像を出力するランニング試験を５万枚行い、ランニング試験前後の感光層の膜厚の差から、摩耗量を測定した。膜厚測定は、渦電流式膜厚計フィッシャースコープＭＭＳ（フィッシャー製）を用いた。さらに、ランニング試験前の初期画像、ランニング試験後の耐久画像を出力し、画像品質についても評価を行った。
さらに、トナーとして球形の重合トナーを用いた場合のクリーニング性の評価も行った。
【０１０９】
また、前述の複写機は、クリーニングブレードの当接圧や現像スリーブのニップ、使用するトナーの添加剤などを調整し、感光体の摩耗に対して、より負荷がかかるようにした。
さらに、トナーとして球形の重合トナーを用いてクリーニング性の評価も行った。
これらの画像評価と摩耗量測定の結果を表１にまとめる。
【０１１０】
【表１】
2005084263.tif 000006
【図面の簡単な説明】
【０１１１】
【図１】本発明の電子写真感光体の層構成の一例を示す模式断面図である。
【図２】本発明の電子写真感光体の層構成の他の一例を示す模式断面図である。
【図３】本発明の電子写真感光体の層構成の他の一例を示す模式断面図である。
【図４】本発明の電子写真感光体の層構成の他の一例を示す模式断面図である。
【図５】本発明の画像形成装置の一例の概略図である。
【図６】本発明の画像形成装置の他のプロセスを示す概略図である。
【図７】本発明の画像形成装置の例であるプリンタの概略構成図である。
【図８】本発明の画像形成装置の例であるプリンタの変形装置例の概略構成図である。
【符号の説明】
【０１１２】
（図１〜図４において）
１  導電性支持帯
２  感光層
２ａ電荷発生層
２ｂ電荷輸送層
３  下引き層
４  保護層
（図５において）
１  感光体
２  除電ランプ
３  帯電チャージャ
４  イレーサ
５  画像露光部
６  現像ユニット
７  転写前チャージャ
８  レジストローラ
９  転写紙
１０  転写チャージャ
１１  分離チャージャ
１２  分離爪
１３  クリーニング前チャージャ
１４  クリーニングブラシ
１５  ブレード
（図６において）
２０  帯電チャージャ
２１  像露光光源
２２  感光体
２３  駆動ローラー
２４  テンションローラー
２５  転写チャージャー
２６  クリーニングブラシ
２７  除電光源
２８  従動ローラー
（図７において）
５０  現像ユニット
５３  帯電チャージャ
５４  除電ランプ
５５  ドラムクリーニングユニット
５６  感光体
５７  バイアスローラ
５８  中間転写ベルト
５９ａ張架ローラ
５９ｂバックアップローラ
５９ｃベルト駆動ローラ
６０  転写紙
６１  レジストローラ
６２  転写ベルト
６３  紙転写バイアスローラ
６４  搬送ベルト
６５  定着ユニット
（図８において）
８０  感光体
８１  露光光源
８２  現像ユニット
８３  除電ランプ
８４  帯電ローラー
８５  クリーニングユニット
８６  バイアスローラー
８７  中間転写ベルト
８８  レジストローラー
８９  紙
９０  紙転写バイアスローラー
９１  転写ベルト
９２  搬送ベルト
９３  定着ユニット
９４  ファーブラシ
【図１】
2005084263.tif 000009
【図２】
2005084263.tif 000010
【図３】
2005084263.tif 000011
【図４】
2005084263.tif 000012
【図５】
2005084263.tif 000013
【図６】
2005084263.tif 000014
【図７】
2005084263.tif 000015
【図８】
2005084263.tif 000016